(57)【特許請求の範囲】
【請求項１】
沈降シリカの懸濁液（Ｓ１）を得るためのケイ酸塩と酸性化剤との反応と、それに続くケーキを得るための分離工程と、沈降シリカの懸濁液（Ｓ２）を得るための前記ケーキの粉状化工程と、この懸濁液の乾燥工程とを含み、前記粉状化工程が二軸ミキサー中での混合によって又は押出によって行われる、沈降シリカの製造方法であって、
前記粉状化工程が行われた生成物が少なくとも２５重量％の乾燥物質含量を有し、前記粉状化工程がアルミニウム化合物の存在下で行われる、方法。
【請求項２】
前記粉状化工程が二軸ミキサー中で行われる、請求項１に記載の方法。
【請求項３】
前記粉状化工程が押出機中で行われる、請求項１に記載の方法。
【請求項４】
前記粉状化工程が二軸押出機中で行われる、請求項３に記載の方法。
【請求項５】
前記ミキサー又は押出機の中の前記ケーキの滞留時間が１０分未満である、請求項２〜４のいずれか１項に記載の方法。
【請求項６】
前記粉状化工程が、酸の存在下で行われる、請求項１〜５のいずれか１項に記載の方法。
【請求項７】
前記粉状化工程が行われた生成物が、２５重量％から４０重量％の間の乾燥物質含量を有する、請求項１〜６のいずれか１項に記載の方法。
【請求項８】
前記分離工程と前記粉状化工程との間に１０バールよりも高い圧力での圧縮工程が行われる、請求項１〜７のいずれか１項に記載の方法。
【請求項９】
前記圧縮工程が１０バールよりも高く６０バールよりも低い圧力で行われる、請求項８に記載の方法。
【請求項１０】
前記圧縮工程が少なくとも２０バールの圧力で行われる、請求項８又は９に記載の方法。
【請求項１１】
前記分離工程と粉状化工程との間に、脱凝集化工程が行われる、請求項１〜１０のいずれか１項に記載の方法。
【請求項１２】
前記分離工程が濾過工程からなる、請求項１〜１１のいずれか１項に記載の方法。
【請求項１３】
前記濾過工程が真空フィルター又はフィルタープレスを用いて行われる、請求項９に記載の方法。
【請求項１４】
前記乾燥工程が噴霧乾燥によって行われる、請求項１〜１３のいずれか１項に記載の方法。
【請求項１５】
前記乾燥工程で得られた生成物に粉砕工程が行われる、請求項１〜１４のいずれか１項に記載の方法。
【請求項１６】
前記乾燥工程で得られた生成物又は粉砕工程で得られた生成物に凝集化工程が行われる、請求項１〜１５のいずれか１項に記載の方法。
【発明の詳細な説明】
【技術分野】
【０００１】
本発明は、沈澱シリカの改良された製造方法に関する。
【背景技術】
【０００２】
触媒担体として、活性物質吸着剤として（特には、例えばビタミン類（特にはビタミンＥ）や塩化コリンなどの、食品で使用される液体担体）、増粘剤やテクスチャリング剤や固化防止剤として、電池セパレータ構成要素として、歯磨き粉や紙用の添加剤として、沈降シリカを使用することが知られている。
【０００３】
沈降シリカは、シリコーン基材（例えば電気ケーブル被覆用）中の補強用充填剤としても、又は、例えば靴底や床材やガスバリア材や耐火材用の、並びに、ケーブルウェイのローラーや家電製品のシールや液体若しくは気体用の配管のシールやブレーキ装置のシールや被覆管やケーブルや駆動ベルトなどの工業部品用の、天然ポリマー若しくは合成ポリマーを含有する組成物中の、特にはエラストマー含有する組成物中の、特にはジエンエラストマー含有する組成物中の補強充填剤としても、用いることができる。
【０００４】
沈降シリカは、エラストマー中の、特にはタイヤ中の補強用白色充填剤として、長い間使用されてきた。
【０００５】
沈降シリカは、一般的には、ケイ酸塩、特にはアルカリ金属ケイ酸塩と、酸性化剤との沈降反応、及びそれに続いて行われる、濾過ケーキを得るための濾過による分離工程と、通常は前記ケーキを洗浄する工程と、任意選択的な前記フィルターケーキの粉状化工程と、例えば噴霧乾燥による前記ケーキの乾燥工程とによって製造される。
【０００６】
従来技術の方法ではエネルギーの消費が大きい。乾燥はエネルギー消費の主たる原因であり、その結果かなり高コストになる。
【０００７】
そのため、エネルギー消費を減らすこと、例えば乾燥操作時のエネルギー消費を減らすことが必要とされている。
【発明の概要】
【発明が解決しようとする課題】
【０００８】
かくして本発明の目的の１つは、エネルギーコスト、特には乾燥に関してのエネルギーコストを抑えることを可能にする、沈降シリカの製造方法を提供することである。
【０００９】
本発明の目的の１つは、乾燥時間を短縮することが可能な沈降シリカの製造方法を提供することである。
【００１０】
本発明の目的の１つは、特には経済的で実行し易い、既知の沈降シリカの製造方法の代替手段を提供することである。
【００１１】
したがって、本発明の目的の１つは、特には従来技術の方法と比較して、通常少なくとも約１５％、特には少なくとも約２０％、例えば本発明の最も好ましい変形例において少なくとも約２５％、乾燥時のエネルギー消費を減らすことが可能な方法を提供することである。
【００１２】
本発明の目的の１つには、好ましくは、沈降シリカの製造方法の生産性を向上させることが可能な、特には粉状化工程及び／又は乾燥工程時、特には従来技術の方法と比較して、通常は少なくとも２０％、特には少なくとも２５％、例えば本発明の最も好ましい変形例において少なくとも３０％向上させることが可能な、方法を提供することが含まれる。
【課題を解決するための手段】
【００１３】
したがって、本発明にかかる方法は、ケイ酸塩を酸性化剤と反応させて沈降シリカの懸濁液（Ｓ１）を得ることと、それに続くケーキを得るための分離工程と、沈降シリカの懸濁液（Ｓ２）を得るための前記ケーキの粉状化工程と、この懸濁液の乾燥工程とを含み、粉状化工程が二軸ミキサーを用いた混合によって又は押出機によって行われる、沈降シリカの製造方法に関する。
【００１４】
したがって、本発明の方法は特に、
−少なくとも１種のケイ酸塩を少なくとも１種の酸性化剤と反応（沈降反応）させて沈降シリカの懸濁液（Ｓ１）を得る工程と、
−固液分離工程を、より具体的には濾過工程を行って、「濾過ケーキ」とも呼ばれる固体生成物を得る工程と、
−前記濾過ケーキに対して二軸ミキサーを用いた混合による又は押出機による粉状化操作を行って沈降シリカの懸濁液（Ｓ２）を得る工程と、
−得られた生成物を乾燥させる、好ましくは噴霧乾燥によって乾燥させる工程と、
を含む。
【００１５】
本方法の他の工程と組み合わされる本発明の方法の特徴的な工程は、二軸ミキサー中での混合による又は押出機による粉状化工程からなる。この工程にはピストン法の使用が含まれる。粉状化工程で二軸ミキサー又は押出技術を用いることで、より具体的には乾燥物質含量が非常に高い濾過ケーキの粉状化による処理を行うことができる。従来の粉状化技術（連続撹拌下でのタンク中での化学処理）を前記ケーキに対して、最終生成物の特性、例えば分散性の低下のリスクなしに適用することができないことは当業者に知られている。ここで、慣例的には、粉状化操作は濾過で得られたケーキの流体化又は液化操作であり、それによってケーキは沈降シリカが分散された液体にされる。一般的に、この操作はその後に乾燥される懸濁液の粘度を下げる。そのため、この操作は、慣例的には化学的作用をケーキに与えることによって、例えばアルミン酸ナトリウムなどのアルミニウム化合物及び／又は酸化合物を添加することによって、好ましくは機械的作用（例えば撹拌下のタンクを連続的に通過）と組み合わせることによって、行うことができる。
【発明を実施するための形態】
【００１６】
したがって、本発明の方法の粉状化工程は、特定の機械的作用、すなわちピストンタイプの機械的作用、好ましくは沈降シリカの製造方法においてシリカ濾過ケーキの粉状化工程に従来用いられている化学的処理の１つのような化学的処理と組み合わされる機械的作用からなる。
【００１７】
本発明の粉状化工程の特定の機械的作用は、二軸ミキサー又は押出機による混合である。
【００１８】
本発明の方法を実施することで、有利には得られる沈降シリカの特性、特には分散性、特にはエラストマー中での分散性を低下させることなしに、特には乾燥工程時及び／又は粉状化工程時、従来技術の方法に比べてエネルギー消費を減らしつつ生産性を向上させることができる。
【００１９】
粉状化工程が押出によって行われる場合、単軸押出機、又は好ましくは二軸押出機が特には使用される。
【００２０】
二軸ミキサー又は押出機、特には二軸押出機を使用することで、与えられるエネルギーを良好に分配させることができる。これによりなされる粉状化は従来の粉状化よりも均一である。ミキサー又は押出機に入るケーキの各部分は実質的に同じエネルギーを受け取る。
【００２１】
本発明の方法では、化学的処理に使用される化学薬品は、通常、粉状化工程の特定の機械的作用と併用され、特にはアルミン酸ナトリウムなどのアルミニウム化合物及び／又は酸が、インラインで添加される。
【００２２】
有利には、二軸ミキサーの又は押出機の使用、特には二軸押出機の使用によって、従来の粉状化技術とは対照的に、粉状化工程が行われる全てのケーキに対して同じ滞留時間を確保することができる。
【００２３】
好ましくは、二軸ミキサーの又は押出機の使用、特には二軸押出機の使用によって、粉状化に使用する装置（ここでは前記ミキサー又は前記押出機）中でのケーキの滞留時間を、粉状化に慣例的に用いられてきた装置中でのケーキの滞留時間（例えば連続撹拌下のタンク中での粉状化工程に関して通常少なくとも約２０分）と比較して、減らすこともできる。
【００２４】
通常、本発明の方法では、二軸ミキサー又は押出機中でのケーキの滞留時間は１０分未満であり、有利には２０秒から５分の間である。
【００２５】
この滞留時間は１分であってもよい。これは１分以下であってもよく、特には２０秒から６０秒の間、例えば２０秒から４５秒の間であってもよい。
【００２６】
本発明の方法の粉状化工程が二軸ミキサー又は二軸押出機で行われる場合、当該二軸ミキサー又は二軸押出機は、異なる供給ゾーン及び複数の剪断ゾーンを含んでいてもよい。例えば、使用される当該二軸ミキサー又は二軸押出機は、ケーキ供給ゾーンに相当する第１ゾーンと、１種以上の化学的粉状化剤（特にはアルミン酸塩）の入口ゾーンに相当する第２ゾーンと、化学的粉状化剤の入口ゾーンに相当する任意選択的な第３ゾーンと、を含んでいてもよい。この二軸ミキサー又は二軸押出機は、上述の供給ゾーン及び入口ゾーンの下流に、２つの別個の剪断ゾーンも含んでいてもよい。
【００２７】
本発明の方法のある実施形態によれば、粉状化工程は１５℃から１２０℃の間の温度で行われる。１５℃から８０℃の間、好ましくは４０℃から７０℃の間の温度で行うこともできる。５０℃から１２０℃の間、特には６０℃から１００℃の間の温度で、特には蒸気を添加することによって、行うこともできる。
【００２８】
通常、本発明の方法では、二軸ミキサーでの混合による、又は押出機、特には二軸押出機による粉状化工程が行われる生成物（ケーキ）は、少なくとも１５重量％、特には少なくとも１８重量％、より詳しくは１８重量％から４０重量％の間、例えば２０重量％から３５重量％の間の乾燥物質比率（又は乾燥度又は乾燥分含量）を有していてもよい。
【００２９】
本発明の方法の利点の１つは、特には、例えばエラストマー中での分散性などの最終的な沈降シリカの特性を低下させることなしに、非常に高い乾燥物質含量（特には少なくとも２５重量％、より詳しくは２５重量％から４０重量％の間、例えば２５重量％から３５重量％の間）である生成物（ケーキ）の粉状化による処理を可能にすることである。
【００３０】
したがって、本発明の方法のある最も好ましい変形例では、上で示したような分離工程と粉状化工程との間に、通常は上で示したような非常に高い乾燥物質含量を有する生成物（ケーキ）が得られる、比較的高圧での圧縮工程が含まれる。
【００３１】
この圧縮工程によって、沈降工程及び分離工程の後に得られるケーキから大量の水を除去することができる。
【００３２】
したがって、前記操作を用いることで、粉状化工程及び乾燥工程の前の生成物の乾燥物質含量を増加させることが可能である。引き続き乾燥されるこの生成物は、少ない水しか含有しておらず、そのためこれは後の乾燥工程でのエネルギーの節約になる。
【００３３】
濾過ケーキがより圧縮されるほど水がより除去され、したがってケーキの乾燥物質含量がより増加する。
【００３４】
したがって、これは当業者に公知の技術を用いて行うことができる。これは、有利には圧縮手段を備えたフィルター上で、比較的高い圧縮圧力で行うことができる。これは、濾過完了後、任意選択的な洗浄工程の後又は終わり頃に、例えば膜プレートの膜を膨らませることによりフィルタープレス上で行うことができる。
【００３５】
本発明の方法のこの最も好ましい変形例では、圧縮工程は１０バールよりも高い圧力で、好ましくは少なくとも２０バールで行われる。
【００３６】
この変形例のある実施形態によれば、圧縮工程は１０バールよりも高く６０バールよりも低い圧力で、好ましくは１５バールから４５バールの間で、特には２０バールから４５バールの間で、より好ましくは２０バールから３５バールの間で行われる。この工程は２０バールから３０バールの間の圧縮圧力で行うことができる。例えば、圧力は約２５バールであってもよい。
【００３７】
通常は、この圧縮工程を４５バール以下、特には３５バール以下の圧力で行うことが好ましい。圧力が高すぎると濾過ケーキが劣化する場合があり、その結果満足な品質の沈降シリカ粒子とならない。
【００３８】
圧縮工程は、任意選択的には濾過工程に用いられたものと同じフィルター上で行われてもよい。濾過工程、任意選択的な洗浄工程、及び圧縮工程は、場合によっては、濾過と、任意選択的な洗浄（例えば水を用いて）と、フィルタープレスなどの圧縮手段を備えたフィルター上での最終的な強い圧縮とを含む、単一の分離工程で構成されてもよい。
【００３９】
通常、提示した圧力における圧縮工程の長さは、本発明の方法のこの最も好ましい変形例では、少なくとも２００秒であり、好ましくは３００秒から６００秒の間である。
【００４０】
有利には、圧縮工程後に得られる生成物は、少なくとも２８重量％、特には２８重量％から３５重量％の間、例えば２８重量％から３２重量％の間の乾燥物質含量を有する。この乾燥物質含量は少なくとも２９重量％、特には少なくとも３０重量％、特には２９重量％から３５重量％の間、例えば２９重量％から３２重量％の間とすることができる。
【００４１】
本発明の方法は、沈降シリカの合成方法、すなわち、特定の種類の沈降シリカに限定されることなしに、少なくとも１種の酸性化剤を少なくとも１種のケイ酸塩と反応させる沈降工程が最初に行われる方法に関する。
【００４２】
本発明の方法は、特には、例えば欧州特許第０５２０８６２号明細書、欧州特許第０６７０８１３号明細書、欧州特許第０６７０８１４号明細書、欧州特許第０９１７５１９号明細書、国際公開第９５／０９１２７号パンフレット、国際公開第９５／０９１２８号パンフレット、国際公開第９８／５４０９０号パンフレット、国際公開第０３／０１６２１５号パンフレット、国際公開第２００９／１１２４５８号パンフレット、又は国際公開第２０１２／０１０７１２号パンフレットに記載されている方法に従って得られるような沈降シリカを製造するために行うことができる。
【００４３】
ケイ酸塩を酸性化剤と反応させることによる沈降反応は、本発明の方法ではいずれの製造方法を用いても行うことができ、特にはケイ酸塩原料に酸性化剤を添加することによる、又は、全部若しくは一部の酸性化剤及びケイ酸塩を同時に添加することによる、又は、水原料に全部若しくは一部のケイ酸塩及び酸性化剤を同時に添加することによる、方法で行ってもよい。
【００４４】
酸性化剤及びケイ酸塩は、それ自体が公知の方法で選択される。酸性化剤としては、通常、硫酸や硝酸や塩酸などの強い鉱酸、又は、酢酸やギ酸やカルボン酸などの有機酸が使用される。
【００４５】
沈降工程の後、沈降シリカの懸濁液（スラリー）Ｓ１が得られ、これには任意選択的に様々な添加剤が添加されてもよく、沈降シリカはその後分離される。
【００４６】
本発明のある具体的な実施形態によれば、上述した分離工程は固液分離工程からなる。好ましくは、これは工程終了後に濾過ケーキが得られる濾過工程からなり、任意選択的には引き続いて前記ケーキの洗浄工程が行われる。
【００４７】
濾過はいずれの適切な方法を用いて行ってもよく、例えばフィルタープレスやベルトフィルターや真空ロータリーフィルターを用いて行ってもよい。
【００４８】
得られた生成物（ケーキ）には、その後上述したような粉状化工程が行われる。
【００４９】
本発明の最も好ましい変形例では、分離工程とこの粉状化工程の間に、上述したような比較的高圧での圧縮工程が含まれる。
【００５０】
ある実施形態によれば、本発明の方法は分離工程と粉状化工程の間に脱凝集化工程を含んでいてもよく、本発明の方法の非常に好ましい変形例では、この任意的な脱凝集化工程は圧縮工程と粉状化工程の間に行われる。
【００５１】
この任意選択的な工程は、分離工程で得られたケーキを、あるいは、本発明の方法の最も好ましい変形例では圧縮工程で得られた生成物（ケーキ）を、崩すことからなり、前記ケーキの粒径を小さくすることができる。例えば、この工程は、ケーキが直径２０ｍｍ未満のスクリーンを、好ましくは２ｍｍから１４ｍｍの間のサイズのスクリーンを通される、Ｇｅｒｉｃｋｅ  Ｎｉｂｂｌｅｒを用いて行うことができる。この脱凝集化工程は、「Ｒｏｔｏｃａｇｅ  Ｌｕｍｐｂｒｅａｋｅｒ」、「Ｄｏｕｂｌｅ  Ｒｏｔｏｃａｇｅ  Ｌｕｍｐｂｒｅａｋｅｒ」、又は「Ｔｒｉｓｋｅｌｉｏｎ  Ｌｕｍｐｂｒｅａｋｅｒ」などのＷｙｓｓｍｏｎｔツールを用いて行うこともできる。
【００５２】
粉状化工程後に得られる沈降シリカ懸濁液Ｓ２は、その後乾燥される。
【００５３】
この乾燥は、それ自体公知のいずれの方法を用いても行うことができる。
【００５４】
本発明の方法のある好ましい実施形態によれば、乾燥は噴霧乾燥によって行われる。
【００５５】
この目的のためにいずれのタイプの適切な噴霧乾燥機も使用することができ、特にはタービン噴霧乾燥機、好ましくは一流体又は二流体のノズル噴霧乾燥機を用いることができる。
【００５６】
ノズル噴霧乾燥機を用いて乾燥を行う場合、その時本発明の方法で得ることができる沈降シリカは、有利には実質的に球形のビーズ（マイクロパール）であり、好ましくは少なくとも８０μｍの平均サイズを有する。
【００５７】
この乾燥の後、集めた生成物は任意選択的に粉砕することができ、通常得られた沈降シリカは、その時粉末の形態、好ましくは５μｍから７０μｍの間の平均サイズである。
【００５８】
乾燥がタービン噴霧乾燥機を用いて行われる場合、得ることができる沈降シリカはその時には粉末状の形態、例えば５μｍから７０μｍの間の平均サイズの形態であってもよい。
【００５９】
また、特に粉末の形態又は粉砕物である場合の乾燥した生成物に、任意選択的には例えば、直接圧縮法、湿式造粒法（すなわち、水、シリカ懸濁液．．．などのバインダーを使用）、押出法、又は好ましくは乾燥圧縮からなる凝集化工程を行うことができる。この後者の技術が用いられる場合、圧縮を始める前に、含まれている空気を除去し、より均一に圧縮するために、粉末状生成物を脱気する（緻密化前処理又はガス抜きとも呼ばれる操作）ことが適切な場合もある。
【００６０】
この凝集化工程後に得ることができる沈降シリカは、通常は顆粒状の形態であり、特には最大寸法の軸に沿って、特には少なくとも１ｍｍの大きさ、特には１ｍｍから１０ｍｍの間である。
【００６１】
以下の実施例は、本発明を例示するものであるが、その範囲を限定するものではない。
【実施例】
【００６２】
実施例１（本発明）
使用した沈降シリカ懸濁液（Ｓ１）は、沈降反応で得た以下の特性を有するＺ１１６５ＭＰシリカのスラリーであった。
温度：６０℃
ｐＨ：４．４〜５．２
湿度：９０％
を得た。
【００６３】
シリカ懸濁液Ｓ１の一部を濾過し、フィルタープレス上で洗浄し、その後８バールの圧力で圧縮した。得られたシリカケーキＧ１は２３．５％の乾燥分を有していた。
【００６４】
シリカ懸濁液Ｓ１の別の一部を濾過し、フィルタープレス上で洗浄し、２５バールの圧力で圧縮した。得られたシリカケーキＧ２は２９％の乾燥分を有していた。
【００６５】
ケーキＧ１を８ｍｍのスクリーンを備えたＮｉｂｂｌｅｒ（Ｇｅｒｉｃｋｅ）に通して脱凝集化した。
【００６６】
その後、崩したシリカケーキを、計量スクリューフィーダによって、２５０ｒｐｍで回転するＣｌｅｘｔｒａｌ  ＢＣ２１二軸押出機へ５ｋｇ／ｈで入れた。供給ゾーンの後の押出機への分岐ライン（取入口から１０ｃｍの距離）から、アルミン酸ナトリウムの流量が０．３３ｍｌ／分となるようにアルミン酸ナトリウムを添加した。
【００６７】
押出機を出た生成物をタンクに集め、その中で硫酸を添加することでｐＨを６に調整した。
【００６８】
その後、得られたスラリーを噴霧乾燥することで粉末状の沈降シリカＰ１を得た。
【００６９】
ケーキＧ２を、８ｍｍのスクリーンを備えたＮｉｂｂｌｅｒ（Ｇｅｒｉｃｋｅ）に通して脱凝集化した。
【００７０】
その後、崩したシリカケーキを、計量スクリューフィーダによって、２５０ｒｐｍで回転するＣｌｅｘｔｒａｌ  ＢＣ２１二軸押出機へ５ｋｇ／ｈで入れた。供給ゾーンの後の押出機の分岐ライン（取入口から１０ｃｍの距離）から、アルミン酸ナトリウムの流量が０．４ｍｌ／分となるようにアルミン酸ナトリウムを添加した。
【００７１】
押出機を出た生成物をタンクに集め、その中で硫酸を添加することでｐＨを６に調整した。
【００７２】
その後、得られたスラリーを噴霧乾燥することで粉末状の沈降シリカＰ２を得た。
【００７３】
ケーキＧ２から得られたスラリーに関して、ケーキＧ１から得られたスラリーの乾燥と比較して、エネルギーの節約が２５％であり、関連する生産性の上昇が３３％であったことが見出された。
【００７４】
したがって、本発明の方法を用いることで、高い乾燥分を有するケーキに関して非常に満足のいく結果を得ることもできる。
【００７５】
実施例２（本発明）
使用した沈降シリカ懸濁液（Ｓ１）は、沈降反応で得た以下の特性を有するＺ１１６５ＭＰシリカのスラリーであった。
温度：６０℃
ｐＨ：４．４〜５．２
湿度：９０％
を得た。
【００７６】
シリカ懸濁液Ｓ１の一部を濾過し、フィルタープレス上で洗浄し、８バールの圧力で圧縮した。得られたシリカケーキＧ１は２３．５％の乾燥分を有していた。
【００７７】
シリカ懸濁液Ｓ１の別の一部を濾過し、フィルタープレス上で洗浄し、その後２５バールの圧力で圧縮した。得られたシリカケーキＧ２は２９％の乾燥分を有していた。
【００７８】
シリカケーキＧ１の一部を８ｍｍのスクリーンを備えたＮｉｂｂｌｅｒ（Ｇｅｒｉｃｋｅ）に通して崩した。
【００７９】
崩したシリカケーキを、計量スクリューフィーダによって、１０５ｐｍで回転する二軸ＵＣＰ２’’＊１７’’ミキサー（ＲＰＡ法）へ７６ｋｇ／ｈ（ケーキの比流速、すなわちミキサーの有効容積当たりとして計算された速度９７．４ｋｇ／ｈ／Ｌに相当）で入れた。供給ゾーンの後のミキサーの分岐ラインから、アルミン酸ナトリウムの流量が４．６５ｍｌ／分となるようにアルミン酸ナトリウムを添加した。
【００８０】
混合された生成物はタンクに集め、その中で硫酸を添加することでｐＨを６．２に調整した。
【００８１】
得られたスラリーを噴霧乾燥することでマイクロパールの形態の沈降シリカＭＰ１を得た。
【００８２】
シリカケーキＧ２を、８ｍｍのスクリーンを備えたＮｉｂｂｌｅｒ（Ｇｅｒｉｃｋｅ）に通して脱凝集化した。
【００８３】
その後、崩したシリカケーキを、計量スクリューフィーダによって、１５５ｒｐｍで回転する二軸ＵＣＰ２’’＊１７’’ミキサー（ＲＰＡ法）へ１２７ｋｇ／ｈで入れた。供給ゾーンの後のミキサーの分岐ラインから、アルミン酸ナトリウムの流量が９．８０ｍｌ／分となるようにアルミン酸ナトリウムを添加した。
【００８４】
混合された生成物はタンクに集め、その中で硫酸を添加することでｐＨを６．２に調整した。
【００８５】
得られたスラリーを噴霧乾燥することでマイクロパールの形態の沈降シリカＭＰ２を得た。
【００８６】
ケーキＧ２から得られたスラリーに関して、ケーキＧ１から得られたスラリーの乾燥と比較して、エネルギーの節約が２５％であり、関連する生産性の上昇が３３％であったことが見出された。
【００８７】
したがって、本発明の方法を用いることで、非常に高い乾燥分を有するケーキに関して非常に満足のいく結果を得ることもできる。
【００８８】
実施例３
実施例２で得たシリカケーキＧ１の一部を、比ケーキ供給速度、すなわち前記容器の有効容積当たりとして計算された速度が１．７８ｋｇ／ｈ／Ｌで、すなわち、実施例２のケーキＧ１よりも非常に遅い速度で、連続撹拌下で１時間かけて容器に入れ、アルミン酸ナトリウムも撹拌下前記容器に１４．７５ｇ／分の速度で添加した。
【００８９】
得られた生成物はタンクに集め、その中で硫酸を添加することでｐＨを６．７に調整した。
【００９０】
得られたスラリーを噴霧乾燥することでマイクロパールの形態の沈降シリカＭＰ３を得た。
【００９１】
実施例２で得られたシリカＭＰ１は、シリカＭＰ３と近い特性、特には同様の分散性を示すことが見出された。